(57)【特許請求の範囲】
【請求項１】
易開封性の積層フィルム蓋材付き容器の構造であって、積層フィルム蓋材が、容器との熱シール面に当接するポリプロピレン−ポリエチレンのブレンドポリマーアロイからなるシーラント層（イ）と、ポリプロピレン系樹脂を主体とするポリマーアロイの形態をとらない樹脂からなる、上記シーラント層（イ）に貼り合わせてこれを支持するための支持層（ロ）と、該支持層（ロ）と基材層（ニ）とを貼り合わせるための中間層（ハ）とを構成要素として含み、上記シーラント層（イ）のポリプロピレン−ポリエチレンのブレンドポリマーアロイと容器との熱シール面における界面剥離性と上記中間層（ハ）を構成する層の層間及び中間層（ハ）と隣接する上下の層との層間の１つ以上のラミネート強度を調整して積層し、開封時に、１）容器とシーラント層（イ）の間のシール面から界面剥離が起こり、容器と蓋材のシール界面が剥離し、次いで、協動的に基材とシーラント層を貼り合わせた中間層の層間が剥離し、２）剥離部分において基材層（ニ）に破れが走って蓋材が裂けそうになった場合には、中間層（ハ）を構成する層の層間及び中間層（ハ）と隣接する上下の層との層間の１つ以上の層間剥離により上記の破れを吸収して、フィルム蓋材が裂けることを防止するようにしたことを特徴とするイージーピール積層フィルム蓋材付き容器の構造。
【請求項２】
シーラント層（イ）及び支持層（ロ）の厚さが１０〜２０μｍである請求項１に記載の蓋材付き容器。
【請求項３】
積層フィルム蓋材が、シーラント層（イ）と支持層（ロ）と、該支持層（ロ）と基材層（ニ）とを貼り合わせるための印刷層／接着層からなる中間層（ハ）と、基材層（ニ）とを備えたことを特徴とする請求項１に記載の蓋材付き容器。
【請求項４】
支持層（ロ）が、ポリプロピレン−ポリエチレンのブレンドポリマーである請求項１に記載の蓋材付き容器。
【請求項５】
中間層（ハ）が、ポリエチレン系樹脂で、基材層（ニ）が、ポリエステル、ポリプロピレン、ポリエチレン、ポリカーボネート、ポリアミド、アルミニウム箔、紙の単体又はこれらの２以上の複合材である請求項１に記載の蓋材付き容器。
【請求項６】
容器が、熱シール面となる上部がポリプロピレンのフランジ部を備えたものである請求項１に記載の蓋材付き容器。
【請求項７】
請求項１〜６のいずれか１項に記載の蓋材付き容器を構成するために用いられるイージーピール積層フィルム蓋材であって、容器との熱シール面に当接するポリプロピレン−ポリエチレンのブレンドポリマーアロイからなるシーラント層（イ）と、ポリプロピレン系樹脂を主体とするポリマーアロイの形態をとらない樹脂からなる、上記シーラント層（イ）に貼り合わせてこれを支持するための支持層（ロ）と、該支持層（ロ）と基材層（ニ）とを貼り合わせるための中間層（ハ）とを構成要素として含むことを特徴とする積層フィルム蓋材。
【発明の詳細な説明】
【０００１】
【発明の属する技術分野】
本発明は、上部開口の容器のフランジ部に積層フィルム蓋材を熱シールして被せてなる積層フィルム蓋材付き容器の構造に関するものであり、ガスバリヤー性を有し、開封時に、シール部分で剥がして容器から取除く際に、界面剥離によるイージーピール性を有し、かつフィルム蓋材が裂けない構造を有する新しいタイプの合成樹脂製積層フィルム蓋材付き容器の構造に関するものである。
【０００２】
【従来の技術】
従来、固形カレールウ等を収容する容器として、容器のフランジ部に積層フィルム蓋材を被せた容器が使用されている。この種の容器の構造は、底壁とその周りに立設した周壁と上部開口を備え、更に当該周壁の上端縁より水平方向に延出したフランジ部を備えた容器本体と、積層フィルム蓋材とを組み合わせて、当該容器本体のフランジ部に積層フィルム蓋材を熱シールして容器の上部開口に施蓋した構造を有している。
【０００３】
一般に、この種の容器に用いられる蓋材として、多層にラミネートされた積層フィルム蓋材が開発されており、種々のタイプのものが利用されている。
例えば、容器に固形カレールウ等の内容物を収容し、蓋材を被せて密封シールした製品を製造する場合、特に、製品の製造技術上の問題として、安定したシール強度が得られること、安全性及び衛生上の問題がないこと、包装袋として高い強度を有すること、製品の流通過程で破袋しないこと、蓋材が成形性、耐熱性、保形性、ガスバリアー性、ヒートシール性、製膜性、容器材料及び使用条件への適合性、などに優れていること、コストアップとならないこと、また、製品の利用上の問題として、簡単に開封できること、易開封性（イージーピール性）であること、開封時に、蓋材が裂けることなく単一操作で容易に開封できること、蓋材のシーラントが容器のフランジ部に残ることがないこと、などがあげられる。
【０００４】
各種の製品が上市されその包装の目的、用途などが多様化するのに応じて、上記の特性を具備した各種の複合フィルム蓋材が提案されているが、その中で、優れたフィルム素材の開発と製品の低価格化競争が激化するに伴い、高品質及び高性能で低コストを満たす新しいタイプのシーラントフィルムの開発が重要課題となりつつある。また、商品価値を高める上で、このような蓋材に求められる特性の中でも、特に、易開封性は、商品の利用時の便利性を左右する重要な機能であり、開封性が優れているほど、製品の商品価値を高め、他商品との差別化の面でプラスの要因となり得ると考えられる。
しかし、易開封性は、蓋材の本来の技術目的であるシール密封性と相反する機能であり、実際に、安定したシール強度が得られ、かつ、易開封性に優れた包装容器を、その高品質を保持させて、しかも、低コストで製造することは、決して容易なことではない。
【０００５】
即ち、従来、易開封性を目的とした複合フィルムが種々開発されているが、それらの製品は、シール強度の確保を重視する必要性から、容器と複合フィルムのシーラント層の間で剥離させる凝集破壊（剥離）型のフィルム蓋材がほとんどである。即ち、これらの製品では、複合フィルム蓋材のシーラント層の破壊強度よりも、容器のフランジ部に当接するシーラント層によるシール強度、及び複合フィルム蓋材の各層の素材の破壊強度及び各層間のラミネート強度（ラミ強度）を強くして、複合フィルム蓋材のシーラント層の破壊を優先させること、即ち、蓋材の基材とシーラント層との接着強度を容器とのシール強度より強くすること、あるいはシーラントの樹脂の凝集力を他層の凝集力及び層間の接着強度より弱くすること、によって、安定したシール強度と易開封性をバランスさせている。したがって、これらの製品は、開封時に手で容器の蓋材を剥がした場合、蓋材のシーラントの破壊により、容器のフランジ部に蓋材のシーラントが残り、外観が悪いとともに、残ったシーラントが内容物に混入する恐れがあるため、安全性及び食品衛生上の問題が残る可能性がある。
【０００６】
このような問題を回避するために、蓋材と容器とのシール界面で微視的に融着部と非融着部とを形成することによって、シール界面で剥離させる界面剥離による方法も検討されているが、そのためには、安定なシール密封性を確保し、しかも、易開封性を実現する必要があるために、特殊な素材及び構造の複合フィルムを使用せざるを得ず、この方式の実際の商品への適用はコスト的に見て困難である場合がほとんどであり、したがって、上記特殊な素材及び構造の複合フィルムの品質性能を保持し、しかも、低コスト化の可能な新しいタイプの界面剥離による易開封性の蓋材付き容器の開発が強く要請されていた。
【０００７】
【発明が解決しようとする課題】
このような状況の中で、本発明者らは、上記従来技術に鑑みて、安定したシール強度を有し、しかも、易開封性を有する界面剥離型の蓋材付き容器を低コストで実現することを可能とする新しいタイプの蓋材付き容器の構造を開発することを目標として鋭意研究を積み重ねた結果、容器と蓋材とのシール界面のシール強度と中間層の層間のラミ強度を調整した特定の素材及び構造のシーラント層及び中間層を採用することにより所期の目的を達成し得ることを見出し、本発明を完成するに至った。
【０００８】
本発明は、安定したシール強度を有し、開封時に、容器と蓋材のシール界面が剥離し、蓋材とシーラント層を貼り合わせた中間層の層間が剥離する構造により、蓋材が裂けないようにした界面剥離型の蓋材付き容器の構造を提供することを目的とするものである。
また、本発明は、開封時に、界面剥離によりイージーピールし、同時に基材から破れが走って蓋材が破れそうになると、中間層の部分が層間剥離して、蓋材の破れを防止するようにした蓋材付き容器の構造を提供することを目的とするものである。
また、本発明は、開封時に、容器と蓋材のシール界面の界面剥離と、中間層の層間の層間剥離とが、一定のタイムラグで協動的に起こるようにして、蓋材の破れの防止とイージーピール性を付与した蓋材付き容器の構造を提供することを目的とするものである。
また、本発明は、以上の構造の容器を構成するために用いられるイージーピール積層フィルム蓋材を提供することを目的とするものである。
【０００９】
【課題を解決するための手段】
上記課題を解決するための本発明は、以下の手段からなる。
（１）易開封性の積層フィルム蓋材付き容器の構造であって、積層フィルム蓋材が、容器との熱シール面に当接するポリプロピレン−ポリエチレンのブレンドポリマーアロイからなるシーラント層（イ）と、ポリプロピレン系樹脂を主体とするポリマーアロイの形態をとらない樹脂からなる、上記シーラント層（イ）に貼り合わせてこれを支持するための支持層（ロ）と、該支持層（ロ）と基材層（ニ）とを貼り合わせるための中間層（ハ）とを構成要素として含み、上記シーラント層（イ）のポリプロピレン−ポリエチレンのブレンドポリマーアロイと容器との熱シール面における界面剥離性と上記中間層（ハ）を構成する層の層間及び中間層（ハ）と隣接する上下の層との層間の１つ以上のラミネート強度を調整して積層し、開封時に、１）容器とシーラント層（イ）の間のシール面から界面剥離が起こり、容器と蓋材のシール界面が剥離し、次いで、協動的に基材とシーラント層を貼り合わせた中間層の層間が剥離し、２）剥離部分において基材層（ニ）に破れが走って蓋材が裂けそうになった場合には、中間層（ハ）を構成する層の層間及び中間層（ハ）と隣接する上下の層との層間の１つ以上の層間剥離により上記の破れを吸収して、フィルム蓋材が裂けることを防止するようにしたことを特徴とするイージーピール積層フィルム蓋材付き容器の構造。
（２）シーラント層（イ）及び支持層（ロ）の厚さが１０〜２０μｍである前記（１）に記載の蓋材付き容器。
（３）積層フィルム蓋材が、シーラント層（イ）と支持層（ロ）と、該支持層（ロ）と基材層（ニ）とを貼り合わせるための印刷層／接着層からなる中間層（ハ）と、基材層（ニ）とを備えたことを特徴とする前記（１）に記載の蓋材付き容器。
（４）支持層（ロ）が、ポリプロピレン−ポリエチレンのブレンドポリマーである前記（１）に記載の蓋材付き容器。
（５）中間層（ハ）が、ポリエチレン系樹脂で、基材層（ニ）が、ポリエステル、ポリプロピレン、ポリエチレン、ポリカーボネート、ポリアミド、アルミニウム箔、紙の単体又はこれらの２以上の複合材である前記（１）に記載の蓋材付き容器。
（６）容器が、熱シール面となる上部がポリプロピレンのフランジ部を備えたものである前記（１）に記載の蓋材付き容器。
（７）前記（１）〜（６）のいずれか１項に記載の蓋材付き容器を構成するために用いられるイージーピール積層フィルム蓋材であって、容器との熱シール面に当接するポリプロピレン−ポリエチレンのブレンドポリマーアロイからなるシーラント層（イ）と、ポリプロピレン系樹脂を主体とするポリマーアロイの形態をとらない樹脂からなる、上記シーラント層（イ）に貼り合わせてこれを支持するための支持層（ロ）と、該支持層（ロ）と基材層（ニ）とを貼り合わせるための中間層（ハ）とを構成要素として含むことを特徴とする積層フィルム蓋材。
（８）熱シール面となる上部がポリエチレンのフランジ部を備えた容器に食品を充填する工程、上記シーラント層（イ）の熱シール面における界面剥離と上記中間層（ハ）の層間の層間剥離が一定のタイムラグで起こるシール強度／ラミ強度の条件で、該容器のフランジ部と上記積層フィルム蓋材を熱シール処理する工程により、上記積層フィルム蓋材付き容器を製造する方法。
【００１０】
【発明の実施の形態】
次に、本発明について更に詳細に説明する。
本発明の蓋材付き容器の構造において、当該容器は、周壁の上端縁より水平方向に延出したフランジ部を備えた上部開口の容器本体と、当該容器のフランジ部に熱シールによりシールされた蓋材からなり、当該蓋材は、シーラント層（イ）、このシーラント層を支持する支持層（ロ）、基材（ニ）と支持層（ロ）を貼り合わせて接着する、接着層及び印刷層からなる中間層（ハ）を備え、上記シーラント層（イ）のポリプロピレン−ポリエチレンのブレンドポリマーアロイのブレンド化による界面剥離性と上記中間層（ハ）の層間のラミ強度を調整して、開封時に、１）容器とシーラント層（イ）の間のシール面から界面剥離が起こり、２）剥離部分において基材層（ニ）に破れが生じた場合には、中間層（ハ）の層間剥離が起こる構造とすることにより、フィルム蓋材が裂けることを防止するようにしたことを最大の特徴点としている。
【００１１】
本発明では、まず、特定の界面剥離性シーラント層（イ）と支持層（ロ）との組み合わせがポイントとなる。
シーラント層（イ）として、ポリプロピレン−ポリエチレンのブレンドポリマーアロイを採用することで、適正な界面剥離を達成することが可能となる。一方、例えば、シーラント層（イ）が薄層となると、ポリマーアロイの強度が充分でなく、破断したり、安定に界面剥離できない問題がある。本発明では、ポリプロピレン系樹脂を主体とするポリマーアロイの形態をとらない樹脂からなる支持層（ロ）を、シーラント層（イ）に貼り合わせて適当に支持することで上記問題を解消し、それにより、シーラントの強度及び安定な界面剥離性を達成できるようにしている。
【００１２】
ここで、ポリマーアロイについて説明すると、ポリマーアロイとは、マトリックスポリマーの海の中に少量成分が島状に分散した多層構造の、いわゆる海島構造をとるものを意味する。ポリプロピレンとポリエチレンのブレンド比率は、ポリエチレンが８０重量％を越えるようにすることが望ましく、８５〜９０％が最も好ましい。残りをポリプロピレンとするが、約５％までエラストマー等を加えて熱シール性を調整することが可能である。これらにより、安定に界面剥離によるイージーピールが可能となる。この、ポリプロピレン−ポリエチレンのブレンドポリマーアロイのブレンド比率は、中間層（ハ）の層間のラミ強度との組み合わせで、その好適な範囲を定めることが重要である。
【００１３】
シーラント層（イ）及び支持層（ロ）の組み合わせによる上記相乗効果により、両層の厚さが各々１０〜２０μｍと薄層でも、充分なフィルムの強度とシール強度を達成し、かつ安定な界面剥離性を得ることが可能となり、コスト面でも有利となる。
上記支持層（ロ）に、更に、中間層（ハ）と基材層（ニ）を貼り合わせて、即ち、シーラント層（イ）とバリヤー性や強度を有する基材層（ニ）とを、中間層（ハ）により必要な強度で貼り合わせて、各種用途のイージーピール包装用積層フィルム材を供給することが可能となる。これにより、ガスバリヤー性や耐熱性や防透湿性等を付与した蓋材付き容器の提供が可能となる。
【００１４】
本発明では、シーラント層（イ）と支持層（ロ）の材質として、上記構成を満たす限り、その他の層の材質は任意であり、特に制限されない。支持層（ロ）としてポリプロピレン−ポリエチレンの混合物を採用すれば、シーラント層（イ）あるいは中間層（ハ）との相溶性及び接着性がよくなるので好ましい。
また、中間層（ハ）として、ポリエチレン系樹脂を用いると、支持層（ロ）及び基材層（ニ）との相溶性及び接着性がよくなるので好ましい。基材層（ニ）としては、ポリエチレンテレフタレート等のポリエステル、ポリプロピレン、ポリエチレン、ポリカーボネート、ポリアミド、アルミニウム箔、紙の単体又はこれらの２以上の複合材を採用することが可能である。アルミニウムや酸化アルミニウム（アルミナ）を樹脂に蒸着した材質も使用可能である。特に、ポリエステル、中でもポリエチレンテレフタレートが好ましく、上記蒸着樹脂とすることが好ましい。これらの材質を適当に選択することにより目的及び用途に応じて強度やガスバリヤー性や耐熱性や防湿性を付与することが可能となる。
【００１５】
次に、フィルムのシール方法と各フィルムの厚みについて説明すると、シール方法は、容器及び蓋材を熱シールする方法であれば任意であり、特に制限されない。フィルムの厚みは、好適には、シーラント層（イ）が５〜３０μｍ、支持層（ロ）が５〜３０μｍ、中間層（ハ）が１０〜３０μｍ及び基材層（ニ）が１２〜５０μｍである。容器は、少なくとも熱シール面となる上部がポリプロピレンであるフランジを備えたもので、これを満たせば、任意の材料、積層構造のシート材で任意の形状に形成されたものとすることができる。
また、容器フランジ部への熱シールについては、シール温度は１４０〜１４５℃が好適である。
中間層（ハ）の層間のラミネート強度の調整は、中間層（ハ）と隣接するフィルム層と間のラミネート強度を他の層間のものより弱くし、これにより、開封時に容器からシーラント層（イ）が界面剥離するのと協動的に、上記中間層（ハ）の層間において層間剥離が起こるように適宜行えばよい。上記のラミネート強度の弱い部分は、中間層（ハ）と隣接する上下いずれのフィルム層と間に設けてもよく、また、上下の両方に設けてもよいが、基材層（ニ）と中間層（ハ）との間に設けることが好ましい。
【００１６】
上記中間層（ハ）のラミネート強度の弱い部分を形成するには、接着剤を含む各々の層の材料の選定、各種ラミネート法で各層をラミネートする際の条件の選択等により適宜行えばよい。この場合、基材層（ニ）と中間層（ハ）との間に、アンカーコート等を塗布した印刷層（ホ）を、該塗布面を中間層（ハ）側にして設けて、印刷層（ホ）と中間層（ハ）との間にラミネート強度の弱い部分を形成することも適宜可能である。
上記の構成により、開封の際、シーラント層（イ）がポリプロピレンの容器に対して確実に界面剥離を起こし、それによりイージーピール性を達成することができる。この場合、支持層（ロ）がシーラント層（イ）を支持し、あるいは、更に、上の中間層（ハ）等との結合性を高めて、フィルム材全体の強度保持と、これによる界面剥離（イージーピール）の安定と均一化及びフィルム材の裂け防止を図ることが可能となる。また、適当な基材層を貼り合わせて適正なガスバリヤー性等を達成することができる。
【００１７】
【作用】
従来、各種の易開封性積層フィルム蓋材が開発されているが、シーラント層及び支持層として、特定のポリプロピレン−ポリエチレンのブレンドポリマーアロイ／ポリプロピレンとポリエチレンの混合物を用いて開封時に界面剥離を起こさせ、次いで、一定のタイムラグで、中間層の層間で層間剥離を起こさせるようにした点については、これまで報告されていない。このように、本発明では、容器と蓋材のシール界面のシーラント層とその支持層に、特定の材質、即ち、前者にポリプロピレン−ポリエチレンのブレンドポリマーアロイを使用し、後者にポリプロピレンとポリエチレンの混合物を使用し、薄層フィルムにかかわらず、安定なシール強度を達成し、しかも、開封時に、シーラント層が界面剥離によりイージーピールし、同時に基材から破れが走って蓋材が破れそうになると、中間層の層間のラミ強度が弱いので、この部分で層間剥離が起こり、破れの力が分散、吸収され、トータルとして破れが防止されて安定かつ均一なイージーピールが達成される。
【００１８】
本発明は、特に、容器と蓋材とのシール界面のシーラント層及びその支持層に特定のポリプロピレン−ポリエチレンのブレンドポリマーアロイ及びポリプロピレンとポリエチレンの混合物を使用し、かつ、シーラント層のシール強度と中間層の層間のラミ強度を調整することが重要であり、単に、シーラント層の材質をポリマーアロイに特定しただけでは、安定かつ均一なイージーピール性を達成することはできない。このように、本発明は、上記シーラント層及び支持層の材質を特定しただけではなく、シール界面のシール強度と中間層の層間のラミ強度を調整して、シール界面の界面剥離と中間層の層間剥離が一定のタイムラグで起こるようにしたことを特徴とするものであり、それにより、蓋材の破れの防止と、安定かつ均一なイージーピール性を得ることを可能とするものである。
【００１９】
【実施例】
次に、実施例に基づいて本発明を具体的に説明する。
実施例
ポリプロピレン及びポリエチレンを含有するブレンドポリマーアロイ（三菱化学社製：商品名“ＶＭＸ”）とポリプロピレンのランダムコポリマー７０％及びポリエチレン３０％の混合物とを共押出し法で貼り合わせて製膜した。更に、上記フィルムのポリプロピレンの混合物側に、アルミナを蒸着したポリエチレンテレフタレートと印刷層を重ね、印刷層側にアンカーコートを塗布したものを溶融したポリエチレンで貼り合わせて、フィルム蓋材を作製した。
【００２０】
得られたフィルム材は、上記のポリプロピレン−ポリエチレンのブレンドポリマーアロイ（シーラント層（イ））１５μｍ、ポリプロピレンの混合物（支持層（ロ））１５μｍ、ポリエチレン（中間層（ハ））２５μｍ、印刷層（ホ）（厚さは基材層（ニ）の厚さに含まれる）及びポリエチレンテレフタレート（基材層（ニ））１６μｍの積層構造からなるものであった。
これをフィルム蓋材として、常法によりカレールウを充填したポリプロピレン製のトレイ容器のフランジ部に被せ、１４５℃、３Ｋｇ／ｃｍ2 、１秒間で熱シールした。
この蓋材付き容器において、蓋材を構成する各層のシール強度は、次の通りであった。
Ａ：容器フランジ部とシーラント層（イ）とのシール強度        ６Ｎ
Ｂ：中間層（ハ）と基材層（ニ）とのシール強度            １．５Ｎ
フィルム蓋材は、ガスバリヤー性を有し、開封時にシール部分を剥がして容器から取除く際は、界面剥離によるイージーピール性を有し、かつフィルム蓋材が裂けない良好な性能のものであった。
【００２１】
【発明の効果】
以上詳述した通り、本発明は、易開封性の積層フィルム蓋材付き容器の構造であって、積層フィルム蓋材が、容器との熱シール面に当接するポリプロピレン−ポリエチレンのブレンドポリマーアロイからなるシーラント層（イ）と、ポリプロピレン系樹脂を主体とするポリマーアロイの形態をとらない樹脂からなる、上記シーラント層（イ）に貼り合わせてこれを支持するための支持層（ロ）と、該支持層（ロ）と基材層（ニ）とを貼り合わせるための中間層（ハ）とを構成要素として含み、上記シーラント層（イ）のポリプロピレン−ポリエチレンのブレンドポリマーアロイの界面剥離性と上記中間層（ハ）の層間のラミネート強度を調整して、開封時に、１）容器とシーラント層（イ）の間のシール面から界面剥離が起こり、２）剥離部分において基材層（ニ）に破れが生じた場合には、中間層（ハ）の層間剥離により上記の破れを吸収して、フィルム蓋材が裂けることを防止するようにしたことを特徴とするイージーピール積層フィルム蓋材付き容器の構造に係るものであり、本発明によれば、１）安定したシール強度を有し、開封時に、容器と蓋材のシール界面が剥離し、協動的に蓋材とシーラント層を貼り合わせた中間層の層間が剥離するようにした界面剥離型の蓋材付き容器の構造を提供することができる、２）開封時に、界面剥離によりイージーピールし、同時に基材から破れが走って蓋材が破れそうになると、中間層の部分が層間剥離して、蓋材の破れを防止するようにした蓋材付き容器の構造を提供することができる、３）開封時に、容器と蓋材のシール界面の界面剥離と、中間層の層間の層間剥離とが、一定のタイムラグで共動的に起こるようにして、蓋材の破れの防止とイージーピール性を付与した蓋材付き容器の構造を提供することができる、４）開封時にシール界面の界面剥離が起こり、次いで、中間層の層間の層間の層間剥離が一定のタイムラグで起こり、トータルとして、蓋材の破れを防止して安定かつ均一なイージーピール性を達成できる蓋材付き容器の構造を提供することができる、等の効果が奏される。
【図面の簡単な説明】
【図１】本発明の蓋材付き容器の構造における蓋材の一例を示す説明図である。
【図１】
0003644871.tif 000002